係るYAG系蛍光体の製造方法では、Y2O3粉末とAl2O3粉末と金属Al粉末を含む素粉末を原料とし、金属Al粉末の酸化熱を利用してYAG系蛍光体を燃焼合成する。原料中のY2O3粉末とAl2O3粉末と金属Al粉末の比をモル比でY2O3:Al2O3:Al=1.5:x:(5-2x)としたときに、xを1.5~1.8の範囲に設定することが好ましい。概要LEDは、その変換効率の高さや長寿命といった特長から、白熱電球や蛍光灯に代わる次世代照明として注目されており、現在では、発光素子から発生した光を蛍光体で色変換させて出力させるLEDが主流となっている。このようなLEDで用いられる蛍光体の代表的なものとして、Ceで賦活したYAG系蛍光体がある。Ce賦活YAG(YAG:Ce)蛍光体は、Y2O3とAl2O3の複合酸化物であるY3Al5O12(イットリウム・アルミニウム・ガーネット)中の一部のY原子をCe原子に置換した蛍光体であり、青色の光(波長約460nm)を吸収し黄色の光(波長約530nm)を放出する特性をもった物質で、1990年代の初めに開発された青色LEDとの組み合わせにより、青色光と黄色光を組み合わせた擬似白色光を得ることができるため、現在では白色LEDに広く使用されている(例えば、特許文献1(特許第3503139号明細書)および特許文献2(特許第3700502号明細書))。このような蛍光体は、その製造時に大きなエネルギーを必要とする。特許文献3(特開2014-148677号公報)の段落0003には、「YAG蛍光体は、一般に、固相反応法を介し、(約1600°Cを上回る)高い温度で調製される。」旨の記載があり、このような高温熱処理には数時間を要する。本発明は、エネルギーコストに優れ且つ短時間にYAG系蛍光体を製造可能とする技術に関する。同じキーワードでJ-STORE内を検索することが出来ます。